(57)【要約】      （修正有）【課題】交替作業が容易であり、耐食性及び耐摩耗性に優れた新たな構造及び素材からなるシュートライナーを提供する。【解決手段】エンボシング１１０処理され、固定部材２００の挿入用孔１２０を含んで各々相互に同一に成形される複数のシート１００と、各シート１００の全体面に形成されるエンボシング１１０と、シュートライナーをシュートの内側壁に固定するための固定部材２００が挿入されるように形成される孔１２０とを含み、エンボシング１１０と孔１２０は、各シート１００ごとに同一の位置に形成され、シート１００は、積層されてアライニングされた後に溶接で相互に接合される。【選択図】図１
0003206755.tif 000002
【実用新案登録請求の範囲】
【請求項１】
エンボシング処理され、固定部材の挿入用孔を含んで各々相互に同一に成形される複数のシートと、
前記各シートの全体面に形成されるエンボシングと、
シュートライナーをシュートの内側壁に固定するための固定部材が挿入されるように形成される孔と、を含み、
前記エンボシングと孔は、各シートごとに同一の位置に形成され、
前記シートは、積層されてアライニングされた後に溶接で相互に接合されることを特徴とするシュートライナー。
【請求項２】
前記シュートライナーを構成する各々のシートは、軽量素材である軟鋼を素材としてエンボシング及び孔を具備するように金型で製造された後に、コーティング処理されてクロムを含有するコーティング層を有することを特徴とする請求項１に記載のシュートライナー。
【請求項３】
前記コーティング層は、クロム含有量が２０〜６０重量％であることを特徴とする請求項２に記載のシュートライナー。
【請求項４】
クロムでコーティングされたエンボシング面の硬度は３５０〜４２０ＨＶであり、エンボシング間の平坦な面は溶接処理部として溶接されて硬度が５００〜９００ＨＶであることを特徴とする請求項２に記載のシュートライナー。
【考案の詳細な説明】
【技術分野】
【０００１】
本考案は、火力発電所のように石炭を搬送するコンベアに適用されるシュートライナーに関するものである。
【背景技術】
【０００２】
火力発電所では、大容量の石炭搬送のためにコンベアベルトシステムを設置し、移送方向の転換点にシュートを設置するようになる。シュートでは落差を用いて石炭を搬送するので、シュートを保護するライナーを追加設置する。しかしながら、石炭内に含有されている硫黄（ｓｕｌｆｕｒ）ガスと持続的な石炭の落下衝撃及びスクラッチによりライナーの摩耗がひどくなることによって、シュートライナーの交替が頻繁に発生するようになる。
【０００３】
シュートライナーは、シュートの内側壁面に設置され、たいてい鋼板を素材とするため、相当な重さを有する。シュートライナーは、厚い鋼板で製造され、適当なサイズに切断されたライナーシートに溶接で孔を形成し、この孔にはめ込むボルトなどの固部材により固定される。このような交替作業は、非常に狭く劣悪な環境内で手作業で実行されるため、数ｋｍにかけた長い区間で交替作業がなされることは作業性が非常に悪いという問題点があった。また、石炭による硫黄のような有害ガスが発生する有害な環境で溶接作業を行うことは、労働強度が高いだけでなく、安全事故の危険率も高いという問題点もあった。
【０００４】
さらに、ライナーは、鉄系又はセラミック／ゴムあるいはプラスチックなどからなっており、摩耗が速く進行して交替周期が短いという問題点も有する。
【考案の概要】
【考案が解決しようとする課題】
【０００５】
したがって、本考案は上記した従来技術の問題点に鑑みてなされたものであって、その目的は、交替作業が容易であり、耐食性及び耐摩耗性に優れた新たな構造及び素材からなるシュートライナーを提供することにある。
【課題を解決するための手段】
【０００６】
上記のような目的を達成するために、本考案の一態様によれば、０．１５〜０．９％の炭素を含む鉄（Ｆｅ）系素材からなるシュートライナー用シートを溶接で複数重畳し、このシート表面は高クロムからなるコーティング層を形成して耐摩耗性を向上させるシュートライナーが提供される。
本考案の他の態様によれば、複数のボルトを挿入するように予め孔を形成した数枚の薄いシートをアライニングして溶接で相互に接合し、作業者が容易に持つことができる重さで製造することにより、シュートライナー交替作業はシュートライナーに固定されているボルトをシュートの内壁面に加圧するシュートライナーの製造工程が提供される。
【０００７】
また、本考案は、砂利形状の石炭による耐衝撃性を強化するために、シュートライナーの表面にエンボス加工を形成する。
【０００８】
さらに、本考案は、クロムでコーティングされたエンボシング面の硬度は３５０〜４２０ＨＶであり、エンボシング間の平坦な面は溶接処理部として溶接を通じて硬度が５００〜９００ＨＶに一層向上し、それによってエンボシングのない部分は、衝撃吸収機能がなくても高硬度特性の強化により全体的な耐食性が強化されるシュートライナーを提供する。
【考案の効果】
【０００９】
本考案は、厚い鉄板を使用することなく、コーティングされて薄い板材を数枚重なるように設計して軽量素材を使用するシュートライナーを提供して設置及び交替作業が容易になる効果がある。
【００１０】
また、本考案は、シュートライナー自体を多重シートが溶接でアライニングされており、壁面作業用ボルトの挿入孔を形成しておくことにより、交替作業の際に溶接工程を必要とせず、単にボルトをシュートの内壁面に固定するように加圧することで作業が完了するので、作業性が大きく向上し、作業の安全性を向上させることができる。
【００１１】
さらに、本考案は、シュートライナーを構成するシートに対して実施した耐食性コーティングによりシュートライナーの重量を減少させる素材を使用しても耐食性が向上して交替周期を長くする効果がある。本考案による耐食性コーティングは、４００ＨＶ以上の高硬度、０．４以下の低い摩擦係数、及び塩水噴霧試験に対して２４時間以上の腐食が観察されない耐食性を示してシュートライナーの寿命を向上させることができる。
【００１２】
また、本考案は、シュートライナーの表面にエンボス加工を付加することにより、石炭などの落下物の衝撃を吸収し、突出されたエンボシング間の平坦な平面部はコーティングと溶接を通じて硬度を５００〜９００ＨＶに高くすることにより、耐摩耗性を一層向上させて交替周期を長くする効果がある。
【００１３】
さらに、本考案によるシュートライナーは、基本素材を軟鋼に代替し、効率的なコーティング処理工程によりコストを従来に比べて４０％程度低くすることができる。
【図面の簡単な説明】
【００１４】
【図１】本考案のシュートライナーを製造する工程手順を示す概略図。
【図２】本考案のシュートライナーを構成するシートを示す斜視図。
【図３】本考案のシュートライナーに対するコーティング処理を説明するための概要図。
【図４】本考案の実施形態により、低合金鋼板材にコーティングされるクロム層を示すＳＥＭ写真。
【図５】本考案の実施形態により、高クロム層でコーティングされた板材シートを重畳して溶接した溶接面を示すＳＥＭ写真。
【図６】本考案の実施形態により、高クロム層でコーティングされた板材シートの摩擦係数を示すグラフ。
【図７】本考案のシュートライナーに対するコーティング処理による表面の微小硬度（ｍｉｃｒｏｈａｒｄｎｅｓｓ）を示すグラフ。
【図８】本考案の実施形態により製造される各試片に対する塩水噴霧試験結果を示す図。
【図９】本考案の実施形態により製造される各試片の溶接後外観を示す図。
【考案を実施するための形態】
【００１５】
以下、本考案の望ましい実施形態を添付の図面を参照して詳細に説明する。
【００１６】
図１は、本考案のシュートライナーの製造及び設置に対する全般的なプロセスを概略的に示す。図２は、シュートライナーを構成する一つのシート１００を示す。
加工が比較的容易で軽い素材としては、厚さ２ｍｍの軟鋼（ｍｉｌｄ  ｓｔｅｅｌ）板材のシートが挙げられる。本考案は、このような軟鋼又は低合金鋼で、エンボシング１１０が形成され、ボルト固定のための孔１２０が形成されるシート１００を金型で成形する。エンボシングは、落下する石炭などの荷重衝撃を緩和するためのものであり、孔１２０は、ボルト２００を固定するために形成される。孔の位置は、シート１００の各頂点の近くが好ましい。
【００１７】
すなわち、本考案は、シュートライナーを製造する場合、シュートライナーを構成する金属シート自体にボルトが挿入される孔を予め形成してシュートライナーの交替作業の際に従来のように現場で溶接により孔をあけなければならない不便さと危険性を取り除く。
【００１８】
このようなシュートライナーを製造するために、まず、軟鋼シートを金型で成形する。エンボス加工された形態で、かつ一定位置に孔が形成された形態で軟鋼シートを成形製造する。
【００１９】
次に、成形された軟鋼シートを各々コーティング処理する。すなわち、シュートライナーが配置された環境は、石炭の衝撃と硫黄を含むガス濃度が高くて腐食されやすい。したがって、耐食性を向上させる高クロムコーティングを実施することが望ましい。本考案の実施形態のように、エンボシングと孔が形成されて単純でない形状の母材をコーティングする方法としてはパックセメンテーション（ｐａｃｋ  ｃｅｍｅｎｔａｔｉｏｎ）が適合できる。
【００２０】
それによって、本考案は、成形された軟鋼シートをチャンバーに入れて１０−２Ｔｏｒｒ内外に真空化した後に、クロムを含む原料粉末、活性剤、及び充填剤を詰めてパックセメンテーション方法で高濃度のクロムをシート表面に吸着及び浸透させて高クロムコーティングを実施する。ここで、コーティング組成物は、クロム（Ｃｒ）粉末５〜１５重量％、活性剤０．０５〜５重量％、及び不活性充填剤８０〜９０重量％を含むことができる。活性剤は、メタルハライドガスを生成するようにハロゲン族元素を含む物質で構成されるものを使用する。本考案の実施形態では、ＮＨ４Ｃｌ、ＮａＣｌ、ＮａＦのうちいずれか一つ以上からなる活性剤を使用する。また、充填剤としてはアルミナ（Ａｌ２Ｏ２）を使用する。
【００２１】
コーティング手順は、次のようである。
【００２２】
チャンバー内に水素（Ｈ２）及びアルゴン（Ａｒ）ガスを供給して７００〜１０５０℃に温度を上昇させる場合、金属原料粉末（Ｃｒ）又はＦｅ（７０〜８０重量％）−Ｃｒ（２０〜３０重量％）（フェロクロム）の組成の合金粉末を１０〜４０重量％に混ぜるが、原料金属Ｃｒのみ、あるいはＣｒ５〜１０重量％、Ｆｅ−Ｃｒ５〜３０重量％を混ぜた合金組成を母合金（ｍａｓｔｅｒ  ａｌｌｏｙ）とし、ここに活性剤を０．４〜３重量％程度を入れて活性ガスが反応してメタルハライドガスを生成するようになる。このとき、母合金のサイズがあまり小さいと、反応速度は速いが、反応後にクロム原料の再使用が難しい短所があるので、通常、クロム及びフェロクロムは、直径０．１〜５ｍｍのサイズを使用する。このとき、このサイズは、コーティングされる製品の形態とサイズ及び反応温度に従って最適のサイズに変更して選択され得る。
【００２３】
このような工程は、シート表面と孔の内壁面で物質の分解／交換に拡散反応が発生しつつ、３次元的なコーティングがなされる一種のＩｎ−Ｓｉｔｕ  ＣＶＤである。このような工程を通じてシート素材の表面から拡散されて形成される形態として合金及び工程技術のガスを調節してクロム及び炭素、クロム及び窒素の化合物として形成され、代表的な物質であるクロム含有量は２０〜６０重量％程度の高クロムコーティング層が形成される。
【００２４】
したがって、母材自体が比較的軽い軟鋼からなっても硫黄成分による腐食又は石炭の落下衝撃による摩耗に対してすべて強い耐性を有する。コーティング層は、硬度１５００ＨＶ程度、硬化深さ約２００μｍ、摩擦係数０．４以下、衝撃強度３０Ｊ、引張強度１３００ＭＰａ程度で優れた物性を示す。
【００２５】
このように、高クロム層でコーティングされたシート３〜４枚を重畳してシュートライナーを作る。すなわち、複数のシート１００をスポット溶接（ｓｐｏｔ  ｗｅｌｄｉｎｇ）で接着し、各シート１００に形成される孔１２０にボルト２００を挿入するようにする（ボルトイン（ｂｏｌｔ−ｉｎ）ライナーを製造）。元は、同一の金型を通じて成形されたシートであるため、シートの正確なアライニングによりエンボシング１１０と孔１２０の位置は、自然にアライニングされてボルト２００を容易にはめ込むことができる。
【００２６】
このとき、溶接工程を経る部分の場合、溶融後に急冷の過程によりその強度が一層強化される。すなわち、エンボシングが形成された部分以外の平坦な部分を溶接面とするため、このような平坦な部分の硬度は５００〜９００ＨＶであって、３５０〜４５０ＨＶのエンボシング部分の硬度に比べて高い。それによって、エンボシング部分は、衝撃を緩和させ、平坦な部分は衝撃時に高硬度を持って摩耗されずによく耐えることができる。
【００２７】
このように製造されるシュートライナーは、現場で交替又は設置作業を行う場合、単にシュートの内壁面に接するようにした後、予め設置されているボルト２００を加圧することにより設置完了するので、作業が非常に容易であり、迅速かつ安全になり得る。さらに、本考案の実施形態により製造されるシュートライナーの重量は９．３６ｋｇであって、１４．０１ｋｇの同一サイズの従来のシュートライナーの重量に比べてずっと軽くて作業性を一層向上させる。高クロムコーティングによりステンレスのように耐食性に優れ、エンボシング１１０の部分は衝撃に対する耐久性にも優れる。
【００２８】
図４は、本考案の実施形態により、低合金鋼板材に高クロム層がコーティングされた状態を示し、クロム層は、板材に密着形成されることを確認できる。
【００２９】
図５は、クロム層でコーティングされた板材シート間の溶接接合面を示すＳＥＭ写真であって、境界面を区分できない程度に良好に融着されていることを確認することができる。
【００３０】
図６は、クロム層がコーティングされた板材シートの摩擦係数を測定するもので、表面での摩擦係数が０．１〜０．３の間に分布していることがわかる。板材素材ＳＳ４００、ＳＫ５Ｍ、Ｓ４５Ｃに対してコーティング処理を５時間又は２０時間遂行したときの試片に対して測定することである。この数値は、コーティング前の数値が０．７程度であることを考慮すると、大きく低くなることにより耐摩耗性が向上する。
【００３１】
図７は、クロム層がコーティングされた板材シートの微小強度を測定するものである。軟鋼合金素材を使用する場合であっても、高クロムコーティング層により表面での強度は２００〜３００ＨＶ／０．０２５ｇを示して高く維持されることがわかる。
【００３２】
図８は、本考案により製造される各試片に対する塩水噴霧試験結果を示す。ＳＫ５ＭとＳ４５Ｃに対して５時間コーティング処理した試片である場合、最も耐食性に優れることがわかる。それにより、過度なコーティング時間は、耐食性の向上に不利になり、適正時間のコーティング工程が最適の耐食性を付与することがわかる。
図９は、各試片の溶接後の外観を示す。コーティング処理しない試片に比べて溶接後の外観に非常に優れることがわかる。
【００３３】
このように、従来のシュートライナーに比べて改善された構造と物性により、本考案によるシュートライナーの寿命は、２４カ月以上と従来に比べて２倍以上であり、それほど交替周期も長くなる。
【００３４】
以上、本考案の詳細な説明においては具体的な実施形態に関して説明したが、特許請求の範囲の記載及びこれと均等なものに基づいて定められる本考案の範囲及び精神を逸脱することなく、形式や細部の様々な変更が可能であることは、当該技術分野における通常の知識を持つ者には明らかである。
【符号の説明】
【００３５】
１００：シート
１１０：エンボシング
１２０：孔
２００：ボルト
【図１】
0003206755.tif 000003
【図２】
0003206755.tif 000004
【図３】
0003206755.tif 000005
【図４】
0003206755.tif 000006
【図５】
0003206755.tif 000007
【図６】
0003206755.tif 000008
【図７】
0003206755.tif 000009
【図８】
0003206755.tif 000010
【図９】
0003206755.tif 000011